КЕРАМИЧЕСКОЕ ИЗДЕЛИЕ И СПОСОБ ЕГО ИЗГОТОВЛЕНИЯ

1. Способ получения керамической частицы, включающий этапы: формирования частицы-предшественника, включающей более 5 вес.%, но менее 30 вес.% первого керамического материала и, по меньшей мере, 40 вес.% второго керамического материала, причем указанные керамические материалы в основном однородно распределены в указанном предшественнике; нагревания указанного предшественника до максимальной температуры выше температуры спекания указанного первого керамического материала и ниже температуры спекания указанного второго керамического материала, при этом общая пористость керамической частицы составляет, по меньшей мере, 10%.
2. Способ по п.1, в котором первый керамический материал имеет температуру плавления ниже температуры спекания второго керамического материала, а этап нагревания включает нагревание предшественника выше температуры плавления первого керамического материала и ниже температуры спекания второго керамического материала.
3. Способ по п.2, в котором температура спекания второго керамического материала превышает температуру плавления первого керамического материала, по меньшей мере, на 50°С.
4. Способ по п.1, в котором максимальная температура, по меньшей мере, на 25°С ниже температуры спекания второго керамического материала.
5. Способ по п.1, в котором частица-предшественник включает от 10 до 20 вес.% первого керамического материала.
6. Способ по п.1, в котором первый керамический материал выбирают из группы, состоящей из полевого шпата и нефелинового сиенита.
7. Способ по п.1, в котором второй керамический материал выбирают из группы, состоящей из боксита, глины, оксида магния и оксида алюминия.
8. Способ по п.1, в котором керамические материалы в совокупности составляют, по меньшей мере, 85 вес.% частицы-предшественника.
9. Способ по п.1, в котором керамические материалы в совокупности составляют, по меньшей мере, 90 вес.% частицы-предшественника.
10. Способ по п.1, в котором, по меньшей мере, 70% общей пористости составляет закрытая пористость
11. Способ по п.10, в котором, по меньшей мере, 80% общей пористости составляет закрытая пористость.
12. Способ по п.1, в котором керамическая частица включает более 10% закрытой пористости.
13. Способ по п.1, в котором предшественник включает не более 0,1 вес.% порообразователя.
14. Способ по п.13, в котором порообразователь представляет собой удаляемый порообразователь.
15. Способ по п.13, в котором порообразователь представляет собой in-situ порообразователь.
16. Способ по п.1, в котором вес керамической частицы составляет в пределах восьми процентов веса предшественника.
17. Способ по п.1, в котором вес керамической частицы составляет в пределах четырех процентов веса предшественника.
18. Способ по п.1, который включает охлаждение нагретого предшественника до окружающей температуры.
19. Способ по п.1, в котором перед формированием частицы-предшественника содержание кристаллического оксида алюминия второго керамического материала превышает 5 вес.%.
20. Способ по п.19, в котором содержание кристаллического оксида алюминия превышает 10 вес.%.
21. Способ по п.20, в котором содержание кристаллического оксида алюминия превышает 20 вес.%.
22. Способ по п.1, в котором перед формированием частицы-предшественника LOI второго керамического материала не превышает 3 вес.%.
23. Способ по п.22, в котором LOI второго керамического материала не превышает 2 вес.%.
24. Способ по п.23, в котором LOI второго керамического материала не превышает 1 вес.%.
2
3
2
2
3
2
3
2
25. Керамическое изделие, включающее химическую композицию, включающую АlО и SiO, у которой соотношение весовых процентов АlО к АlО и SiO, определенное XRF анализом, составляет менее 0,72; и, по меньшей мере, 5 вес.% изделия составляет кристаллическая фаза оксида алюминия, как определено XRD анализом с использованием внутреннего стандарта.
26. Керамическое изделие по п.25, имеющее общую пористость, которая превышает, по меньшей мере, 2%.
27. Керамическое изделие по п.25, имеющее общую пористость, которая превышает, по меньшей мере, 5%.
28. Керамическое изделие по п.25, имеющее общую пористость, которая превышает, по меньшей мере, 10%.
2
3
2
3
2
29. Керамическое изделие по п.25, в котором соотношение АlО к АlО и SiO составляет менее 0,65.
2
3
2
3
2
30. Керамическое изделие по п.25, в котором соотношение АlО к АlО и SiO составляет менее 0,55.
2
3
2
3
2
31. Керамическое изделие по п.25, в котором соотношение АlO к АlО и SiO составляет менее 0,45.
32. Керамическое изделие по п.25, в котором, по меньшей мере, 10 вес.% частицы составляет кристаллическая фаза оксида алюминия.
33. Керамическое изделие по п.25, в котором, по меньшей мере, 20 вес.% частицы составляет кристаллическая фаза оксида алюминия.
34. Керамическое изделие по п.25, в котором, по меньшей мере, 30 вес.% частицы составляет кристаллическая фаза оксида алюминия.
35. Керамическое изделие по п.25, в котором химическая композиция включает, по меньшей мере, 85 вес.% керамического изделия.
36. Керамическое изделие по п.35, в котором химическая композиция включает, по меньшей мере, 90 вес.% керамического изделия.
37. Керамическое изделие по п.25, которое имеет средний диаметр от 212 мкм до 2,36 мм.
38. Керамическое изделие по п.37, которое имеет сопротивление дроблению менее 15% при 51,7 МПа (7500 фунтов на кв. дюйм).
39. Керамическое изделие по п.38, имеющее пористость, которая превышает, по меньшей мере, 10%.